(57)【要約】【課題】  高い動作安定性を有する超電導コイル及びその製造方法の提供。【解決手段】  超電導コイルの製造方法である。熱伝導性の高強度絶縁性長繊維からなる織布又は不織布のシート体に硬化樹脂を塗布し含浸させてこれを半硬化させたプリプレグを得るプリプレグ形成ステップ（Ｓ１）と、プリプレグ中のシート体を起毛させる起毛ステップ（Ｓ３）と、プリプレグを超電導線材とともに巻合わせる巻合ステップ（Ｓ４）と、硬化樹脂を硬化させる硬化ステップ（Ｓ５）と、を含むことを特徴とする。【選択図】  図４
2015141989.tif 000002
【特許請求の範囲】
【請求項１】
超電導コイルの製造方法であって、
熱伝導性の高強度絶縁性長繊維からなる織布又は不織布のシート体に硬化樹脂を塗布し含浸させてこれを半硬化させたプリプレグを得るプリプレグ形成ステップと、
前記プリプレグ中の前記シート体を起毛させる起毛ステップと、
前記プリプレグを超電導線材とともに巻合わせる巻合ステップと、
前記硬化樹脂を硬化させる硬化ステップと、を含むことを特徴とする超電導コイルの製造方法。
【請求項２】
前記起毛ステップは、前記プリプレグの複数を重ね合わせて前記高強度絶縁性長繊維で前記シート体同士を架橋させるように起毛させるステップであることを特徴とする請求項１記載の超電導コイルの製造方法。
【請求項３】
前記起毛ステップは、前記プリプレグを重ね合わせるにあたって、前記高強度絶縁性長繊維からなる追加繊維をその間に分散させるステップを含むことを特徴とする請求項２記載の超電導コイルの製造方法。
【請求項４】
超電導コイルの製造方法であって、
熱伝導性の高強度絶縁性長繊維からなる織布又は不織布のシート体を起毛させる起毛ステップと、
前記シート体に硬化樹脂を塗布し含浸させてこれを半硬化させたプリプレグを得るプリプレグ形成ステップと、
前記プリプレグを超電導線材とともに巻合わせる巻合ステップと、
前記硬化樹脂を硬化させる硬化ステップと、を含むことを特徴とする超電導コイルの製造方法。
【請求項５】
前記起毛ステップは、前記シート体の複数を重ね合わせて前記高強度絶縁性長繊維でこれらを架橋させるように起毛させるステップであることを特徴とする請求項４記載の超電導コイルの製造方法。
【請求項６】
前記起毛ステップは、前記シート体を重ね合わせるにあたって、前記高強度絶縁性長繊維からなる追加繊維をその間に分散させるステップを含むことを特徴とする請求項５記載の超電導コイルの製造方法。
【請求項７】
前記起毛ステップは、前記シート体を貫くようにニードルを抜き差しし起毛処理するステップであることを特徴とする請求項１乃至６のうちの１つに記載の超電導コイルの製造方法。
【請求項８】
請求項１乃至７のうちのいずれか１つの製造方法によって製造されることを特徴とする超電導コイル。
【発明の詳細な説明】
【技術分野】
【０００１】
本発明は、超電導コイル及びその製造方法に関し、特に、高い動作安定性を有する超電導コイル及びその製造方法に関する。
【背景技術】
【０００２】
超電導特性を利用した超電導コイルが各種産業機械への適用を検討されている。超電導コイルは、所定の超電導線材を巻回し該線材を超電導特性を呈する温度まで冷却する冷却システムと組み合わせて使用される。
【０００３】
例えば、特許文献１は、超電導線材を巻回した超電導コイルを積層させその中間部に伝熱板を挿着するとともに、超電導コイルの表層面に熱吸収体を装着して、伝熱板及び熱吸収体を熱輸送体を介して冷凍機に接続する超電導コイル及び冷却システムを開示している。ここでは超電導コイルの線材を間接的に冷凍機によって冷却している。また、特許文献２は、超電導コイルを容器内に満たされた液体ヘリウムなどの冷媒に浸漬し、超電導コイルの線材を冷媒に直接接触させて冷却する超電導コイル及び冷却システムを開示している。かかる冷却システムでは、容器内で蒸発した冷媒ガスを外部へ回収し冷凍機で液化させた後に、再度、容器内へ戻している。
【０００４】
超電導線材を直接的又は間接的に冷却する特許文献１又は２のいずれのタイプの超電導コイルであっても、超電導線材同士を絶縁しながらこれを巻回する必要がある。かかる絶縁処理の方法として、超電導線材とともにプリプレグ絶縁材をコイル状に巻回し超電導線材同士を強く面接触させながら加熱処理して硬化させる方法や、超電導線材を巻回し絶縁樹脂を注入し硬化させる方法などが知られている。
【０００５】
例えば、特許文献３では、無機繊維を主体にした紙状の絶縁体シートを超電導線材と重ね合わせて巻回することが開示されている。ここで、超電導線材同士を絶縁する絶縁体シートにおける必要な特性として、絶縁性能を確保しつつも充分に薄く、超電導線材とともに巻回できる柔軟性を有し、超電導線材を焼成する必要がある場合においては巻回後６００℃以上の熱処理に耐え且つ超電導線材と反応しないこと、などが要求されると述べている。また、特許文献４では、絶縁体シートを与えることとなるプリプレグ絶縁材として、低い熱収縮率の観点から、ガラス繊維、炭素繊維、アラミド繊維からなる織布に未硬化のエポキシ樹脂、フェノール樹脂等の熱硬化性樹脂を含浸させたプリプレグ絶縁材が好ましいとしている。
【０００６】
ところで、非特許文献１では、高い機械強度、絶縁性及び熱伝導性を有するとともに、低熱膨張係数の結晶性高分子を強化繊維に使用したエポキシ樹脂系ＦＲＰを開示している。かかるＦＲＰを上記した絶縁体シートに使用することが考慮される。
【先行技術文献】
【特許文献】
【０００７】
【特許文献１】特開２００１−２４４１０９号公報
【特許文献２】特開２００４−１７９４４３号公報
【特許文献３】特開平８−２２２４３０号公報
【特許文献４】特開２００８−１４０９００号公報
【非特許文献】
【０００８】
【非特許文献１】上條弘貴、「スーパー繊維を鉄道に応用する」、ＲＲＲ（公益財団法人鉄道総合技術研究所技報）、第６８巻１１号、２０１１年１１月号、第６〜９頁
【発明の概要】
【発明が解決しようとする課題】
【０００９】
超電導コイルの動作安定性を確保するためには、超電導線材を所定の温度に冷却するとともにこれを維持することが必要である。また、非特許文献１の結晶性高分子を強化繊維に使用したエポキシ樹脂系ＦＲＰを絶縁体シートに採用する上では、超電導コイルの動作安定性を確保するよう、超電導線材及び絶縁体シートの間で生じる熱応力の低減、及び、動作熱による熱変動の吸収を考慮することも必要となる。
【００１０】
本発明は以上のような状況に鑑みてなされたものであって、その目的とするところは、高い動作安定性を有する超電導コイル及びその製造方法を提供することにある。
【課題を解決するための手段】
【００１１】
本発明による超電導コイルの製造方法の１つは、熱伝導性の高強度絶縁性長繊維からなる織布又は不織布のシート体に硬化樹脂を塗布し含浸させてこれを半硬化させたプリプレグを得るプリプレグ形成ステップと、前記プリプレグ中の前記シート体を起毛させる起毛ステップと、前記プリプレグを超電導線材とともに巻合わせる巻合ステップと、前記硬化樹脂を硬化させる硬化ステップと、を含むことを特徴とする。
【００１２】
かかる発明によれば、巻合わせたプリプレグを硬化させて得られる絶縁体において、超電導コイルの軸方向及び周方向の高い熱伝導性に加え半径方向にも良好な熱伝導性を付与できて、超電導線材を冷却する上でその動作熱の吸収を良好に行い得る。よって、超電導線材及び絶縁体の間で生じる熱応力を低減でき、高い動作安定性を有する超電導コイルを提供できる。
【００１３】
上記した発明において、前記起毛ステップは、前記プリプレグの複数を重ね合わせて前記高強度絶縁性長繊維で前記シート体同士を架橋させるように起毛させるステップであることを特徴としてもよい。かかる発明によれば、得られる絶縁体の半径方向の熱伝導性を良好にしつつ絶縁体の厚さを調整し、超電導線材及び絶縁体の間で生じる熱応力を緩和し得て、高い動作安定性を有する超電導コイルを提供できる。
【００１４】
上記した発明において、前記起毛ステップは、前記プリプレグを重ね合わせるにあたって、前記高強度絶縁性長繊維からなる追加繊維をその間に分散させるステップを含むことを特徴としてもよい。かかる発明によれば、重ね合わせたプリプレグを硬化させて得られる絶縁体の厚さ方向の熱伝導性をさらに向上させ得て、より高い動作安定性を有する超電導コイルを提供できる。
【００１５】
本発明による超電導コイルの製造方法の他の１つは、熱伝導性の高強度絶縁性長繊維からなる織布又は不織布のシート体を起毛させる起毛ステップと、前記シート体に硬化樹脂を塗布し含浸させてこれを半硬化させたプリプレグを得るプリプレグ形成ステップと、前記プリプレグを超電導線材とともに巻合わせる巻合ステップと、前記硬化樹脂を硬化させる硬化ステップと、を含むことを特徴とする。
【００１６】
かかる発明によれば、巻合わせたプリプレグを硬化させて得られる絶縁体において、軸方向及び周方向の高い熱伝導性に加え半径方向にも良好な熱伝導性を付与できて、超電導コイルの動作熱の吸収を良好に行い得る。よって、超電導線材及び絶縁体の間で生じる熱応力を低減でき、高い動作安定性を有する超電導コイルを提供できる。
【００１７】
上記した発明において、前記起毛ステップは、前記シート体の複数を重ね合わせて前記高強度絶縁性長繊維でこれらを架橋させるように起毛させるステップであることを特徴としてもよい。かかる発明によれば、得られる絶縁体の半径方向の熱伝導性を良好にしつつ絶縁体の厚さを調整し、超電導線材及び絶縁体の間で生じる熱応力を緩和し得て、高い動作安定性を有する超電導コイルを提供できる。
【００１８】
上記した発明において、前記起毛ステップは、前記シート体を重ね合わせるにあたって、前記高強度絶縁性長繊維からなる追加繊維をその間に分散させるステップを含むことを特徴としてもよい。かかる発明によれば重ね合わせたシート体から得られる絶縁体の厚さ方向の熱伝導性をさらに向上させ得て、より高い動作安定性を有する超電導コイルを提供できる。
【００１９】
上記した発明において、前記起毛ステップは、前記シート体を貫くようにニードルを抜き差しし起毛処理するステップであることを特徴としてもよい。かかる発明によれば、良好な起毛を形成でき、より高い動作安定性を有する超電導コイルを提供できる。
【００２０】
また、本発明による超電導コイルは、上記した超電導コイルの製造方法によって製造されることを特徴とする。
【００２１】
かかる発明によれば、超電導線材を絶縁する絶縁体の半径方向の熱伝導性を良好にしつつ絶縁体の厚さを調整し、超電導線材及び絶縁体の間で生じる熱応力を緩和し得て、高い動作安定性を得ることができる。
【図面の簡単な説明】
【００２２】
【図１】本発明による超電導コイルの斜視図である。
【図２】本発明による製造した超電導コイルの要部の断面図である。
【図３】本発明による超電導コイルに使用される織布の上面図である。
【図４】本発明による製造方法を示すフロー図である。
【図５】本発明による製造方法における積層させるプリプレグの斜視図である。
【図６】本発明による製造方法におけるプリプレグの積層体の断面図である。
【図７】本発明による超電導コイルに使用される不織布の断面図である。
【図８】本発明による他の製造方法を示すフロー図である。
【発明を実施するための形態】
【００２３】
本発明による1つの実施例としての超電導コイルについて、図１乃至図３を用いてその詳細を説明する。
【００２４】
図１に示すように、超電導コイル４０は、超電導線材１０に絶縁テープ１１を重ね合わせた帯状体からなる複合線材２０を中空の円筒体である巻軸３０の外周面に巻回した、いわゆる「パンケーキコイル」と称されるコイル体である。巻軸３０は、例えば、ステンレスなどの金属、セラミックス、又は、ＦＲＰ（Fiber Reinforced Plastics）からなり、図１では円筒状としたが、必要に応じて各種の形状を取り得る。超電導線材１０としては、例えば、イットリウム系の超電導体を使用し得るが、その他の公知の超電導体であってもよい。
【００２５】
図２に示すように、絶縁テープ１１は厚さ方向へ層を重ねた積層体であって、硬化樹脂部７の間に繊維からなるシート体５をサンドイッチした複合樹脂体９を１つの層単位とした繊維強化複合材料積層体である。本実施例においては２層の複合樹脂体９を積層させているが、これは単層であってもよい。硬化樹脂部７は、絶縁性の高い、エポキシ樹脂、ポリエステル樹脂などの熱硬化性樹脂からなる。
【００２６】
図３を併せて参照すると、シート体５は、高い絶縁性と熱伝導性とを兼ね備える高強度絶縁性長繊維、例えば、アラミド繊維、ポリエチレン繊維、ＰＢＯ（ポリパラフェニレンベンゾビスオキサゾール）繊維からなる長繊維束４を少なくとも互いに熱的に接触するように、縦横に直交させて平織り固定させた織布である。ここで、長繊維束４は必要に応じて開繊処理されて帯状にした後に平織りされている。なお、長繊維束４は帯状でなくとも、その断面形状を円形や異形状としてもよく、シート体５の織り方は、例えば、綾織、朱子織であってもよい。更に、縦糸部２及び横糸部３は、互いに材質や太さなどを異なるようにしてもよく、それぞれの間隔、互いの交差角度などはシート体５に要求される機械強度によって適宜変更され得る。
【００２７】
再び、図２を参照すると、積層して隣り合う複合樹脂体９同士の間には、追加繊維８が分散配置されている。追加繊維８は、長繊維束４と同様に、絶縁性を有する熱伝導性の高い長繊維であって、これを短く切断した短繊維（チョップドストランド）として与えられている。
【００２８】
縦糸部２及び／又は横糸部３の長繊維束４は、その表面から突き出す起毛６を有し、硬化樹脂部７の内部において、複合樹脂体９の主面に略垂直方向に向けて延びている。起毛６は、長繊維束４と比較して細い径を有する線状体である。起毛６の１本１本は、隣接する複合樹脂体９に含まれる長繊維束４の表面から延びる他の起毛６と互いに接触し又は絡み合い、又は隣接する複合樹脂体９に含まれる長繊維束４に接触し、各複合樹脂体９内のシート体５同士を熱的に架橋している。
【００２９】
ここで、シート体５は、縦糸部２及び横糸部３の高い熱伝導性を有する長繊維束４により、その主面に沿った方向に高い熱伝導性を有している。更に、シート体５同士は高い熱伝導性を有する長繊維束４及び／又は起毛６を介して熱的に架橋されている。故に、絶縁テープ１１はその主面に沿った方向のみならず、厚さ方向にも高い熱伝導性を有している。また、追加繊維８も起毛６を有し、上記したと同様に、熱的な架橋の密度を高め得る。
【００３０】
［第１の製造方法］
次に、上記した超電導コイル４０の製造方法について、図４に沿って図５及び図６を適宜、用いて説明する。
【００３１】
まず、熱硬化性樹脂をシート体５に含浸させ、加熱乾燥させて半硬化した薄板状のプリプレグ９’（図５参照）を得る（Ｓ1：プリプレグ成形ステップ）。プリプレグ９’は後述するように、最終的に硬化させることで複合樹脂体９を与える。
【００３２】
続いて、図５に示すように、必要に応じて複数枚のプリプレグ９’を積層させていく（Ｓ２：積層ステップ）。積層させるプリプレグ９’の枚数は、機械強度と、絶縁テープ１１としての絶縁性能とに必要とされる厚さによって決定される。故に、プリプレグ９’を積層させずに単一としてもよい。また、必要に応じて、プリプレグ９’の一方の主面上に追加繊維８を分散させるように配置し、これを挟んでプリプレグ９’を重ね合わせる。
【００３３】
続いて、図６に示すように、プリプレグ９’の積層体に、ニードルパンチを施して長繊維束４及び／又は追加繊維８に起毛６を与える（Ｓ３：起毛ステップ）。ここで、ニードルパンチは、微小突起を有する針（ニードル）をプリプレグ９’の厚さ方向、すなわちシート体５の厚さ方向に突き刺し抜き取る動作を繰り返し与えて、長繊維束４及び／又は追加繊維８を引っ掛けるようにして起毛６を与えるものである。これにより、ニードルパンチを施す前のプリプレグ９’の積層体を示す図６（ａ）に対して、図６（ｂ）に示すように、長繊維束４及び／又は追加繊維８の一部を分岐させて、プリプレグ９’の積層体に針の往復動の方向である厚さ方向に延びる起毛６を分肢形成させ、隣り合うシート体５同士を起毛６で架橋させ得るのである。また、追加繊維８は、ニードルパンチにより、プリプレグ９’の厚さ方向に向きを変化させられて、隣り合うシート体５の双方を熱的に架橋させ得る。
【００３４】
続いて、起毛させたプリプレグ９’の積層体と超電導線材１０とを重ね合わせるようにして巻軸３０の外周面に巻回させる（Ｓ４：巻合ステップ）。最後に、この巻合わせたプリプレグ９’を加熱処理して樹脂７’を硬化させ、複合樹脂体９からなる絶縁テープ１１を形成させて、超電導コイル４０を得る（Ｓ５：硬化ステップ）。
【００３５】
以上、本実施例による絶縁テープ１１は、高い熱伝導性を有する長繊維束４からなるシート体５をその厚さ方向に起毛させ、その主面に沿った方向に加え、厚さ方向にも高い熱伝導性を与えられる。つまり、絶縁テープ１１及び超電導線材１０を巻合わせた超電導コイル４０は、軸方向及び周方向に高い熱伝導性を有し、また半径方向にも良好な熱伝導性を有するのである。故に、コイルの動作熱を良好に吸収し、超電導線材１０及び絶縁テープ１１の間で生じる熱応力を低減し、高い動作安定性を与える。また、熱膨張係数の小さい長繊維束４によれば、超電導コイル４０の使用時の熱履歴に対して寸法変化が小さく、高い動作安定性を与えることとなる。
【００３６】
ここで、絶縁テープ１１は、高い絶縁性を有するからその厚さを薄くでき得て、厚さ方向の熱伝導性を高め得る。その一方で、絶縁テープの機械強度を高めるべく厚さを増したとしても、厚さ方向の熱伝導性を損なうこともない。つまり、絶縁テープ１１の厚さに依存せず、超電導コイル４０の動作安定性が維持されるのである。
【００３７】
なお、上記した実施例では、シート体５に織布を用いたが、図７に示すような、繊維１４をフェルト状に集積させて固定させた不織布を用いてもよい。繊維１４は、長繊維束４と同様に、絶縁性を有しつつ熱伝導性の高い高強度絶縁性長繊維からなる。詳細には、図７を参照すると、シート体５’の内部において、繊維１４同士はランダムに交絡しながらも仮想平面Ｐ１に沿うようにして配置される。かかる構造では、所定の熱伝導性を付与するために形成させる起毛６の量を相対的に少なくでき、起毛ステップＳ３における作業時間を削減できる。
【００３８】
［第２の製造方法］
次に、超電導コイル４０の他の製造方法について、図８に沿って説明する。
【００３９】
まず、織布によるシート体５を必要に応じて積層させていく（Ｓ１１：積層ステップ）。積層させるシート体５の枚数は、機械的強度と絶縁テープ１１として必要とされる絶縁性能とによって決定され、積層せずに単一のシート体５であってもよい。また、必要に応じて、シート体５の一方の主面上に追加繊維８を分散させるように配置し、これを挟んでシート体５を重ね合わせてもよい。
【００４０】
続いて、積層させたシート体５に、ニードルパンチを施して長繊維束４及び／又は追加繊維８に起毛６を与える（Ｓ１２：起毛ステップ）。起毛ステップＳ１２については、第１の製造方法で説明した起毛ステップＳ３と同様である。なお、追加繊維８を挿入すると、シート体５は樹脂７’を含まず、追加繊維８をシート体５の厚さ方向に起立させ得てシート体５同士の架橋を促進させ、厚さ方向の熱伝導性を容易に向上できる。
【００４１】
続いて、積層、起毛させたシート体５に、熱硬化性樹脂を含浸させ、加熱乾燥させて半硬化したプリプレグ９’（図６（ｂ）参照）の積層体を得る（Ｓ１３：プリプレグ形成ステップ）。さらに、プリプレグ９’と超電導線材１０とを重ね合わせるように巻軸３０の外周面に巻回させる（Ｓ１４：巻合ステップ）。最後に、この巻合わせたプリプレグ９’を加熱処理して樹脂７’を硬化させ、複合樹脂体９からなる絶縁テープ１１を形成させるとともに、超電導コイル４０を得る（Ｓ１５：硬化ステップ）。
【００４２】
かかる製造方法によっても、第１の製造方法と同様に、超電導線材１０及び絶縁テープ１１の間で生じる熱応力を低減でき、高い動作安定性を有する超電導コイル４０を得ることができる。特に、シート体５への熱硬化性樹脂の含浸に先だって起毛６を形成させ、起毛６の量を比較的容易に増加させ得て、シート体５同士の厚さ方向の熱伝導率を容易に調整できる。
【００４３】
なお、第１の製造方法と同様に、織布の代わりに繊維１４をフェルト状に集積させて固定させた不織布（図７参照）をシート体５’として用いてもよい。
【００４４】
ここまで本発明による代表的実施例及びこれに基づく変形例を説明したが、本発明は必ずしもこれらに限定されるものではなく、当業者であれば、本発明の主旨又は添付した特許請求の範囲を逸脱することなく種々の代替実施例及び改変例を見出すことができるであろう。例えば、複合線材２０は、超電導線材１０の周囲を絶縁テープ１１によって被覆した帯状体とした後に、巻軸３０の外周面に巻回してもよい。
【符号の説明】
【００４５】
４          長繊維束
５          シート体
６          起毛
７          硬化樹脂部
７’        樹脂
８          追加繊維
９          複合樹脂体
９’        プリプレグ
１０        超電導線材
１１        絶縁テープ
３０        巻軸
４０        超電導コイル
【図１】
2015141989.tif 000003
【図２】
2015141989.tif 000004
【図３】
2015141989.tif 000005
【図４】
2015141989.tif 000006
【図５】
2015141989.tif 000007
【図６】
2015141989.tif 000008
【図７】
2015141989.tif 000009
【図８】
2015141989.tif 000010